(57)【要約】タングステン電極１の先端を円錐状または多角錐状に研磨し、該先端部の中心軸に沿って幅が０．７５ｍｍ以上、１．５ｍｍ以下で一定のスリットを電極１の先端から基部側に軸方向に沿って設け、電極１の中心付近でスリットを挟んで少なくとも２以上の先端を形成したＴＩＧアーク溶接用電極１とすることで、大電流域では不整ビードを発生させずに溶接可能であり、小電流域でもアークの集中を保ちアークが偏って発生しビードが蛇行したり、ビードの幅が細くなり凸ビードにならないようにすることができるＴＩＧ溶接タングステン電極１が得られる。
2011099637.tif 000002
【特許請求の範囲】
【請求項１】
タングステン電極の先端を円錐状または多角錐状に研磨し、該先端部の中心軸に沿って幅が０．７５ｍｍ以上、１．５ｍｍ以下のスリットを電極の先端から基部側に軸方向に沿って設けたことを特徴とするＴＩＧアーク溶接用電極。
【請求項２】
タングステン電極の先端に設けたスリットの形状が先端部側から見て一文字状又は十文字状であることを特徴とする請求項１記載のＴＩＧアーク溶接用電極。
【請求項３】
タングステン電極先端の円錐状または多角錐状の先端角度が３０°以上かつ１００°以下であることを特徴とする請求項１記載のＴＩＧアーク溶接用電極。
【請求項４】
電極の先端を円錐状または多角錐状に研磨し、該先端部の中心軸に沿って幅が０．７５ｍｍ以上、１．５ｍｍ以下で一定のスリットを電極の先端から基部側に軸方向に沿って設け、電極中心付近でスリットを挟んで少なくとも２以上の先端を形成し、得られた複数の近接した先端より１つのアークを形成することを特徴とするＴＩＧアーク溶接方法。
【請求項５】
溶接進行方向に対するタングステン電極の取付け方向を同一方向にするか又は前記同一方向以外の方向にして溶接を行うことを特徴とする請求項４記載のＴＩＧアーク溶接方法。
【発明の詳細な説明】
【技術分野】
【０００１】
本発明は、ＴＩＧアーク溶接用電極及びＴＩＧアーク溶接方法に係り、タングステン電極形状に改良を加えてビード形状、溶け込み形状を改善しようとするＴＩＧアーク溶接方法に関するものである。
【背景技術】
【０００２】
図１０にＴＩＧ溶接（Ｔｕｎｇｓｔｅｎ  Ｉｎｅｒｔ  Ｇａｓ  Ａｒｃ  Ｗｅｌｄｉｎｇ）の概念図を示す。ＴＩＧ溶接は、鉄板などの溶接対象物３（以下母材３と称することがある）を溶接する際に、非消耗電極であるタングステン電極１を用いて、アルゴンガス等の不活性ガス雰囲気中で、前記タングステン電極１から溶接対象物となる前記母材３に向けてアーク４を発生し、溶融池５を形成する溶接方法であり、母材３の溶融、溶接金属の凝固等が不活性ガス雰囲気中で行われ、酸化性雰囲気中で行われないため高品質な溶接が可能である。なお、図示していないが必要に応じて溶接材料を添加する。【０００３】
タングステン電極１としては、一般的に直径１〜１０ｍｍ、円柱状のトリウム入りタングステン電極（ＴｈＯ２：１〜２重量％）、セリウム入りタングステン電極（ＣｅＯ２：１〜２重量％）、またはランタン入りタングステン電極（Ｌａ２Ｏ３：１〜２重量％）などが用いられ、タングステン電極１の母材３側に向けられる先端部はアーク４の集中性、指向性を高めるために一般的に円錐状に研磨したものが用いられる。【０００４】
溶接電源６としては一般的に、定電流特性の直流電源が用いられる。
前記直流電源６と母材３とは正極、前記直流電源６とタングステン電極１とは負極に接続される。タングステン電極１の母材３側に向けられる先端部は円錐状に研摩され、通電後に先端部が高温に達して熱電子が放出されアーク４が発生する。アーク４はタングステン電極１の先端部から母材３に向けて円錐状に形成され、電流が母材３よりタングステン電極１の先端に向けて流れるためタングステン電極１の軸の外周から軸に向かってローレンツ力が働く。このため、タングステン電極１の先端部近傍での電流密度は母材３の近傍の末広がり状のアーク４部の電流密度より高くなり、タングステン電極１の先端部近傍（高圧）より母材３近傍（低圧）に向けて圧力差が生じてプラズマ気流７が発生する。このとき電極先端近傍の温度は１７０００Ｋにも達してプラズマ状態になっている。前記プラズマ気流７が、母材３が高熱により溶融した溶融池５にぶつかり、溶融池５を押圧する方向にアーク圧力（アークプレッシャー）が発生する。【０００５】
ＴＩＧ溶接は高品質ではあるが、効率が低いのが欠点である。これに対して従来から効率を上げる方法が提案されてきた。ＴＩＧ溶接の効率を上げるためには溶接電流を大電流とする必要がある。特に隅肉溶接の場合には溶接電流を大電流にすると共に溶接速度を上げる必要がある。例えば、溶接電流を２００Ａ以上、溶接速度を１５０ｍｍ／ｍｉｎ以上に上げると、プラズマ気流７が高速になり、アーク圧力が上昇し、溶融池５の中央の凹みが大きくなり、溶融池底部が露出したままで凝固するハンピングビードや溶融池の幅方向の止端に沿って母材が掘られて溝となって残るアンダーカットビードなどの欠陥溶接ビードが生じるようになる。【０００６】
従って、大電流溶接でかつ高速溶接を可能にするにはタングステン電極１の先端部近傍の電流密度を下げて、タングステン電極１の先端部近傍と母材３近傍の圧力差を小さくしてプラズマ気流７の流速を低下させ、アーク圧力を軽減すれば良く、従来種々の対策が考えられている。また、溶接を大電流のままで終了させると、溶融池５の中心の窪みが残ったり、割れが発生したりするため、一般的にダウンスロープ、クレータ処理と言われる溶接終了時における処理方法が行われ、徐々に電流を低下させて溶融池５を小さく絞って溶接を終了させる。この処理中には特にアークが安定して発生することが不可欠であり、アークが偏って発生し、ビードが蛇行したり、ビードの幅が細くなり凸ビードにならないように留意する必要がある。【０００７】
前記大電流でかつ高速溶接を可能にするための従来技術としては、まず、アーク長（図１０において、タングステン電極１先端部から母材３までの距離）を１ｍｍ程度に極端に短くしてタングステン電極１の先端部近傍と母材３近傍の間の圧力差を小さくしアーク圧力を抑えて溶接する方法があるが、アークの広がりが無いためビード幅が細くなり、溶け込み深さが浅くなるため数ミリ薄板の突合せや重ね溶接には適するが、十分なビード幅と溶け込みが必要な厚板の溶接には適さない。また、ビード幅を広げるためにタングステン電極１を１０Ｈｚ以上の高速で溶接進行方向に対して直角に振る方法、あるいはアーク４に対して磁場を作用させることでアーク４を偏向させることにより溶接進行方向に対して振る方法があるが、これらの方法ではタングステン電極１を高速で振るための機構や、磁場でアーク４を偏向させて振るための機構が必要であり、溶接機の制御、特にタングステン電極が収納される溶接トーチ部を操作するための制御が複雑になること、溶接機の重量が増えるため、高速溶接が行われる汎用ロボットへの適用が難しくなること、溶接トーチ部が大きくなり組み立て製品などの溶接部には干渉等のため適用できない等の問題がある。【０００８】
次に、大電流でかつ高速溶接を可能にするための従来技術としてタングステン電極１の形状を工夫した方法を説明する。
図８にＴＩＧ溶接に使用する先端部を円錐状に加工したタングステン電極１を示す。この先端の円錐角度θを増大する方法がある。この方法はタングステン電極１の先端部近傍のアーク径を広げることにより、タングステン電極１の先端部近傍での電流密度と母材３の近傍の末広がり状のアーク４部の電流密度との大きさの差を小さくすることにより、タングステン電極１の先端部近傍と母材３近傍との圧力差を小さくしてアーク圧力を低下する効果がある。しかしながら、前記円錐角度θは約１２０°が上限であり、それ以上大きくすると図１０に示すアーク４が特定の円錐面より発生することがあり、不安定になる。特に溶接終了時における処理方法に不可欠な小電流においてアーク４が円錐面から発生しやすく溶接が不安定になる。
特に小電流域でアーク４が偏って発生する原因として、電流の大きさとタングステン電極１の先端部でのアーク４の発生位置の面積に相関があり、アーク４はタングステン電極１と母材３との最短距離で発生するが、小電流域ではアーク４の発生位置の面積が小さくて済むため、タングステン電極１の先端部の軸部と母材３との距離と軸部以外と母材３との距離との差が微小の場合、又はタングステン電極１の先端部への付着物などの影響でタングステン電極１と母材３との最短距離が軸部以外になった場合にはそこからアーク４が発生することがあり、アーク４が偏って発生する原因になることが考えられる。
次に図９にタングステン電極１の先端部を平面に加工する切頭円錐電極１を示す。この切頭径Ｗ２を増大することによりタングステン電極１の先端部のアーク径を拡げる方法である。この方法では小電流域の場合には前記と同様に、切頭面の一部にアーク４が偏って発生する。また、切頭径Ｗ２を増大することでも切頭面の一部にアーク４が偏って発生することがあり、アーク４が不安定になる。
前記の２つの方法では特に小電流において溶接できたとしても、アーク４がタングステン電極１の軸から偏って発生するため溶け込み形状がビードの左右で違ったり、浅くなったりする傾向があり、健全な溶接部が得られない。【０００９】
同様な方法として、特開昭５２−１４４３４５号公報（特許文献１）にはタングステン電極先端部に孔を有するタングステン電極を用いる方法が開示されている。具体的には特許文献１の第１表にあるように、直径８ｍｍのタングステン電極の先端部に切頭部を設け、その中心部に直径３、４または５ｍｍ、それぞれ深さ５ｍｍの孔を設けている。この方法では、前記と同じように小電流域でアークが偏って発生するため溶け込み形状がビードの左右で違ったり、浅くなったりする傾向があり、健全な溶接部が得られない。
また、特開昭６１−３６８３号公報（特許文献２）には中空式タングステン電極を用いてタングステン電極の外と中空部から別々に不活性ガスを流してアークを発生させる方法が紹介されている。この方法では中空部の外側にあるドーナツ状のタングステン電極先端部からアークが発生するが、前記特許文献１記載の方法と同様に小電流域でアークが偏って発生しやすい。本従来技術においても中空部から不活性ガスを流す構造のためタングステン電極の直径が大きくなるため、先端部から母材までの最短距離が円周方向に分布する。このため、アークが偏って発生しやすく、このため、溶け込み形状がビードの左右で違ったり、浅くなる傾向があり、健全な溶接部が得られない。【００１０】
以上の従来技術はタングステン電極先端部で発生するアーク４を拡げることにより、アーク４の集中性による欠点を減少させる方法である。同様に、特開昭６０−４９８９１号公報（特許文献３）には、タングステン電極先端部の形状を先細りのくさび状とし、その先端部の幅中心に凹溝を形成した電極とすることによってアークを溝の両側から発生することでアークの集中性を減少させるとともに、磁気プローブを用いてアークを溶接線の直角方向に揺動させて幅広で溶け込みの浅い溶接部を得る方法が開示されている。しかしながら、特許文献３の図２にはタングステン電極の先端部形状が開示されているが、溝の両側の山部は緩やかな頂部を形成しており、このような形状の場合、特に小電流においては、既に説明したように、それぞれの頂部においてアークの発生位置が安定しないため、アークが偏って発生する原因になることが考えられる。
また、特許文献３の図３にはタングステン電極として外径が３．２ｍｍであることが開示されており、特許文献３の図２から頂部の中心間距離は１．６ｍｍであると推定される。この距離は後述する本発明で用いる電極先端のスリット幅としては大き過ぎ、適切な距離ではない。また、この方法では、くさび形状の取付け方向により溶け込み形状の違いが発生し、特にロボット等の自動溶接装置を使用する場合には溶接トーチに取付けたタングステン電極先端部のくさび形状の方向を一定にするティーチングを行う必要があり、その作業にはかなりの困難を要するためロボット等の自動溶接装置には向いていない。また電極の自動交換を行う場合に溶接トーチに取付けるタングステン電極先端部のくさび形状の取付け方向を一定にする必要があり、この作業においても困難性を要する。さらに、磁気プローブを用いるために溶接機の大型化につながるという問題があった。【００１１】
次に、特開昭６１−２７３２９５号公報（特許文献４）には、タングステン電極の先端部から軸方向にスリットを入れて２以上の尖った先端（尖端）を形成し、前記２以上の尖端となる複数点よりおのおの特定方向へアークを発生させることによりオシレートしなくても広幅のビードを得る方法が開示されている。特許文献４にはタングステンの外径やスリット幅の記載はないが、図示により前記尖端は外径の外側に形成されており、それぞれの尖端から母材に向かってそれぞれ複数のアークが形成されている。従って、尖端間の距離はタングステンの外径にほぼ等しく、この距離は後述する本発明で用いる電極先端のスリット幅としては離れすぎており適切な距離ではない。また、この方法では、特に小電流域で各尖端からのアークの強弱が偏って発生するため、溶け込み形状がビードの左右で違ったり、浅くなったりする傾向があり、健全な溶接部が得られない。
また、タングステン電極１の形状として実開平４−９８３９０号（ＧＢ公開２２５０９００Ａ、ＵＳ特許５１７３５８１）（特許文献５）には、２つの別個の部分からなるタングステン電極をそれぞれの先端部を先細に加工したものを、間隙を空けて互いに対向させて固定し使用することにより金属イオンの蒸着を抑制しながら火花誘導を行う技術が開示されている。特許文献５記載の発明の目的は良好なアークスタートに不可欠な火花誘導の改善に関するもので、本発明の目的とは異なる。特許文献５にはタングステン電極の外径や間隙部の幅の記載はないが、明細書の段落［０００６］には、スリットの幅が極めて小さい場合でも特許文献５記載の技術が目的とする火花誘導が良好に行えること、実質的に対向して接触させて互いに固定されても良いことが記載されており、スリット幅は０に近いことが推定される。この０に近いスリット幅は本発明に用いるスリット幅としては小さ過ぎて適切な距離ではない。
また、特許文献５記載の従来技術においては、アークを点弧するためにタングステン電極と母材間に高周波を印加するが、通常の円錐に研磨したタングステン電極では電極先端に金属イオンが蒸着し、アークスタート時の熱電子の放出が困難になりアークスタート性が悪くなる。タングステン電極先端に狭い空隙、スリットを設けると空隙、スリット内には金属イオンの蒸着がしにくいため、円錐面に金属イオンが蒸着しても空隙、スリット内より電子の放出が行われるためにアークスタート性が落ちない。この場合にタングステン電極先端部に設ける空隙、スリットは金属蒸気が入り込まないように狭く設定する必要がある。
次に、欧州特許第６７０６２号（ＵＳ特許４４７１２０８）（特許文献６）には、タングステン電極の先端部を円錐状に研磨し、さらにタングステン電極の先端部に空隙部を設ける方法が開示されている。特許文献６記載の発明の目的は溶融池からの金属の蒸着により溶接できなくなるといった問題を改善するもので、良好なアークスタートに不可欠な火花誘導の改善に関する前記特許文献５記載の技術と同様の目的であり、本発明の目的とは異なる。
特許文献６には、タングステン電極の直径が４ｍｍ、先端部の切頭部の直径が１ｍｍであることなどの記載はあるが、空隙部の幅についての記載はない。しかしながら、特許文献６の本文中の記載から溶着物（ｄｅｐｏｓｉｔｓ）の侵入を防止すべきことが記載されており、また特許文献６の図１より空隙部の幅は０．５ｍｍ以下と推定され、この距離は本発明に用いるスリット幅としては小さ過ぎて適切な距離ではない。
また、特許文献５にはスリット幅を極めて微小にすると記述されており，特許文献６記載の発明ではタングステン電極の円錐先端を平らにした切頭円錐形状を用いているが、切頭の直径が１ｍｍであることから、スリットの幅は０．５ｍｍ以下と推定される。このような電極先端部の先細加工部分の間隔（特許文献５）や電極先端部の空隙（特許文献６）の場合、タングステン電極先端部の近傍のアークの広がりが小さく、電流密度が大きなままであり、このためタングステン電極の先端部近傍での電流密度と母材の近傍の末広がり状のアーク部の電流密度との大きさの差を小さくできず、タングステン電極の先端部近傍と母材３近傍との圧力差を小さくできないため、アーク圧力を低下する効果が得られない。
【先行技術文献】
【特許文献】
【００１２】
【特許文献１】特開昭５２−１４４３４５号公報
【特許文献２】特開昭６１−３６８３号公報
【特許文献３】特開昭６０−４９８９１号公報
【特許文献４】特開昭６１−２７３２９５号公報
【特許文献５】実開平４−９８３９０号公報（ＧＢ公開２２５０９００Ａ、ＵＳ特許５１７３５８１）
【特許文献６】欧州特許第６７０６２号（ＵＳ特許４４７１２０８）
【発明の概要】
【発明が解決しようとする課題】
【００１３】
本発明の課題は、大電流域ではアークの集中を保ったままで、タングステン電極の先端部近傍の電流密度を下げて、タングステン電極の先端部近傍と母材近傍の圧力差を小さくしてプラズマ気流の流速を低下させ、アーク圧力を軽減し良好な溶接部を得ることができると共に、小電流域でもアークの集中を保ち、アークが偏って発生しビードが蛇行したり、ビードの幅が細くなり凸ビードにならないようにでき、良好な溶接部やクレータ処理部が得られるＴＩＧ溶接用のタングステン電極およびＴＩＧ溶接方法を提供することである。
【課題を解決するための手段】
【００１４】
上記本発明の課題は、タングステン電極の端面より電極幅（直径）の中心方向にスリットを加工して設け、該スリット加工したタングステン電極端面を該端面の中心付近から軸方向に拡大する円錐状、または多角錐状に研磨し、それによって電極中心付近でスリットを挟んで少なくとも２以上の先端を形成させて、得られた複数の近接した先端より発生したアークがローレンツ力で引き合い、１つのアークを形成するＴＩＧ溶接用のタングステン電極およびＴＩＧ溶接方法により達成される。
請求項１記載の発明は、タングステン電極の先端を円錐状または多角錐状に研磨し、該先端部の中心軸に沿って幅が０．７５ｍｍ以上、１．５ｍｍ以下のスリットを電極の先端から基部側に軸方向に沿って設けたことを特徴とするＴＩＧアーク溶接用電極である。
請求項２記載の発明は、タングステン電極の先端に設けたスリットの形状が先端部側から見て一文字状又は十文字状であることを特徴とする請求項１記載のＴＩＧアーク溶接用電極である。
請求項３記載の発明は、タングステン電極先端の円錐状または多角錐状の先端角度が３０°以上かつ１００°以下であることを特徴とする請求項１記載のＴＩＧアーク溶接用電極である。【００１５】
請求項４記載の発明は、タングステン電極の先端を円錐状または多角錐状に研磨し、該先端部の中心軸に沿って幅が０．７５ｍｍ以上、１．５ｍｍ以下で一定のスリットを電極の先端から基部側に軸方向に沿って設け、電極中心付近でスリットを挟んで少なくとも２以上の先端を形成し、得られた複数の近接した先端より１つのアークを形成することを特徴とするＴＩＧアーク溶接方法である。
請求項５記載の発明は、溶接進行方向に対するタングステン電極の取付け方向を同一方向にするか又は前記同一方向以外の方向にして溶接を行うことを特徴とする請求項４記載のＴＩＧアーク溶接方法である。
【発明の効果】
【００１６】
請求項１，２，４記載の本発明によれば、タングステン電極の先端部の中心軸に沿って幅が０．７５ｍｍ以上、１．５ｍｍ以下のスリットを電極の先端から基部側に軸方向に沿って設けたことにより、前記２以上の電極の先端部から発生したアークは電流の流れる方向が同一のためローレンツ力で互いに引き合い、１つのアークを形成して、次のような効果がある。
（１）２００Ａ以上の大電流でもハンピングビードやアンダーカットビード等の不整ビードを発生させることなく溶接が可能であり、スリットの幅に当たるタングステン電極の近接した２以上の先端の距離を適正に設定することにより、アークの集中を保ったままで、タングステン電極の先端部近傍の電流密度を下げて電極の先端部近傍の圧力と母材近傍の間の圧力の差が小さくなり、プラズマ気流の流速が遅くなり溶融池を押すアーク圧力を軽減し、良好な溶接部を得ることができる。また、１００Ａ程度の小電流域でもタングステン電極の近接した２以上の先端の距離を０．７５ｍｍ以上、１．５ｍｍ以下に設定することにより１つのアークを形成することからアークの偏りによるふらつきが発生せずビードの蛇行等は発生しない。
（２）溶接終了時のダウンスロープ、クレータ処理時のように小電流での溶接時にもアークの集中を保ち、ビードの蛇行やビードの幅が細くなり、凸ビードを発生させることのない安定した溶接を行えるため、ＴＩＧ溶接の高速化や能率化を達成することができる。特に高速溶接が行われる汎用ロボットへの適用、組み立て製品などの溶接部への適用時に安定した溶接を行えるため、ＴＩＧ溶接の高速化や能率向上を達成することができる。
（３）厚板溶接の多層盛溶接ではビードの重ね部や母材を、融合不良等の欠陥が入らないように充分に溶かすことができる。
請求項２記載の発明によれば、請求項１記載の発明の効果に加えて、タングステン電極の先端に設けたスリットの形状を先端部側から見て一文字状又は十文字状とすることで、ダイヤモンドカッター等で容易に加工できる。また一文字の場合でも十分に方向性の無い溶接が行えるが、特にタングステン電極の直径が５．０ｍｍを越えて大きくなった場合に、十文字の場合に一文字の場合よりもいっそう方向性がない溶接が行える。
請求項３記載の発明は、請求項１記載の発明の効果に加えて、タングステン電極先端の円錐状または多角錐状の先端角度が３０°以上かつ１００°以下であると、アーク圧力の差はほとんど無く、溶け込み形状もビード深さ／幅比が０．１７〜０．２０でほぼ同一で、ビートの溶け込みを深くする。また、電極先端の研磨角度が１００°を超えると、各先端から発生するアークはスリットの方向に拡がるため、ビード深さ／幅比はスリットの方向が溶接進行方向の場合に０．１７〜０．２０より小さく、溶接進行方向直角の場合に０．１７〜０．２０より大きくなり、スリットの設置方向と溶け込み形状の違いが発生する。また、前記研磨角度が３０°未満であると、強度が不足して研磨加工が困難となり歩留まりが５０％以下となる。
請求項５記載の発明によれば、請求項４記載の発明の効果に加えて溶接進行方向に対してタングステン電極のスリットの方向を変えてもビードの幅／深さ比をほぼ一定とすることができ、切頭電極や中空電極に比較してビード底の溶け込みが深く、ビード底の融合不良等の欠陥が発生しない。
【図面の簡単な説明】
【００１７】
【図１】本発明の第１の実施例のためのタングステン電極の形状を示す正面図（図１（ａ））、側面図（図１（ｂ））、底面図（図１（ｃ））である。
【図２】本発明の第２の実施例のためのタングステン電極の形状を示す正面図（図１（ａ））、側面図（図１（ｂ））、底面図（図１（ｃ））である。
【図３】図１のタングステン電極を用いて計測したアーク圧力分布図を示し、図３（ａ）は電極先端角が６０°の円錐状電極の場合、図３（ｂ）はスリット幅が１ｍｍで溶接方向にスリットを設置した場合、図３（ｃ）はスリット幅が１ｍｍで溶接直角方向にスリットを設置した場合を示す。
【図４】第１の実施例のタングステン電極のスリット幅に対するアーク圧力の測定値のグラフである。
【図５】第１の実施例のタングステン電極の先端角度に対するアーク圧力の測定値のグラフである。
【図６】第１の実施例のタングステン電極を用いたアークの写真であり、図６（ａ）は円錐状に研磨した電極でのアーク、図６（ｂ）はスリット入り電極でスリット方向から見たアーク、図６（ｃ）はスリット入り電極でスリット直角方向から見たアークである。
【図７】第１の実施例のためのタングステン電極を用いてアーク溶接を実施したときのスリット幅、先端角度及びスリット方向の数値、ビード外観写真及び断面マクロ模式図である。
【図８】従来技術の先端が円錐状であるタングステン電極の正面図（図８（ａ））と底面図（図８（ｂ））である。
【図９】従来技術の先端が切頭円錐状であるタングステン電極の正面図（図９（ａ））と底面図（図９（ｂ））がである。
【図１０】電極のアーク発生状況を説明する図である。
【発明を実施するための形態】
【００１８】
以下、本発明の実施例を図面により説明する。
【実施例１】
【００１９】
図１〜図７には、本発明の第１の実施例におけるタングステン電極１を用いてアーク溶接を実施したときの電極形状、アーク圧力分布図、スリット２の幅に対するアーク圧力の測定値、電極先端部の円錐状の角度に対するアーク圧力の測定値、アークの写真及びビードの外観と断面マクロ写真を示す。【００２０】
アーク圧力を非特許文献１（平岡、岡田、稲垣：「ＴＩＧアークにおける最大アーク圧力に及ぼす電極形状の影響」、溶接学会論文集、Ｖｏｌ．３、Ｎｏ．２、ＰＰ．２４６−２５２（１９８５））に掲載されている方法で測定する。水冷銅板に直径１ｍｍの貫通穴を設け、貫通穴の出口に圧力計を設置して貫通穴上にアークを通過させる方法により測定した。直径３．２ｍｍ、２％ランタン入りタングステン電極１を使用し、先端研磨角度６０°、溶接電流３００Ａ、アーク長３ｍｍのアーク圧力（ｋＰａ）の測定結果を図３（ａ）に示す。アーク４（図１０）の中心から両側にそれぞれ片幅４ｍｍで、最大アーク圧力が２．８ｋＰａのアーク圧力分布を有し、しかもアーク圧力がアーク中心で集中して大きいことが分かる。なお、図３で縦軸はアーク圧力（ｋＰａ）を示し、横軸はビード幅方向の長さを示す。スリット幅（Ｗ１＝０、０．５、０．７５、１ｍｍ）と先端研磨角度（θ＝３０°、４５°、６０°）を変化させてアーク圧力測定を行った結果を図４と図５に示す。【００２１】
また、軟鋼板にワイヤ等の溶接材を添加せずにビード置き試験を行った結果を表１に、代表的なビード外観と断面マクロ組織を図７に示す。溶接条件は、溶接電流３００Ａ、アーク長３ｍｍ、溶接速度２００ｍｍ／ｍｉｎである。スリット無し、スリット幅０．５ｍｍでは総ての条件でハンピングビードが発生し、スリット幅０．７５ｍｍでは一部の条件でスタート部にハンピングビードが発生したが、その後は正常ビードになった。アーク圧力はスリット幅０．７５ｍｍ近辺で１ｋＰａに収束することより、スリット幅は０．７５ｍｍ以上が適すると考えられる。
また、スリット幅を１ｍｍより拡げて１．５ｍｍにすると小電流の時に両先端からのアーク４の維持が難しくなり、片側からしかアーク４が発生しなくなる。この現象は従来技術においても説明したが、タングステン電極１の両先端部のそれぞれと母材３（図１０）との距離差が生じ、いずれかのタングステン電極１の先端部と母材３との距離が最短になった場合には、最短になった箇所だけからアーク４が発生することがあり、アーク４が偏って発生する原因になることがあるためである。従って、スリット幅は１．５ｍｍ以下が良い。【００２２】
スリット２の方向を溶接進行方向にした場合と溶接進行方向直角にした場合を比較する。図３（ｂ）のスリット２の方向を溶接進行方向とした場合、図３（ｃ）のスリット２の方向を溶接進行方向直角にした場合のそれぞれのスリット幅１ｍｍのアーク圧力分布を示すが、アーク圧力はスリット２の方向に影響されずほぼ同様の分布となった。表１、図７に溶け込み形状などを示す。
【表１】
2011099637.tif 000003
表１、図７の溶け込み形状のビード幅、深さ、ビード深さ／幅比を比較してみてもスリット２の方向による優位の差は認められなかった。溶接進行方向に対するスリット２の設置方向の影響はほとんど無い。また、スリット入り電極１の溶け込み形状は、横広がりの均一な溶け込み深さになっていることよりビードを重ねる多層盛溶接に適する溶け込み形状である。【００２３】
電極１の先端の研磨角度は、スリット幅が０．７５、１．０ｍｍの場合に３０〜６０°でアーク圧力の差はほとんど無く、溶け込み形状もビード深さ／幅比が０．１７〜０．２０でほぼ同一である。ただし研磨角度が１００°を超えると電極１の各先端から発生するアークはスリット２の方向に拡がるため、ビード深さ／幅比はスリット２の方向が溶接進行方向の場合に０．１７〜０．２０より小さく、溶接進行方向直角の場合に０．１７〜０．２０より大きくなり、スリット２の設置方向と溶け込み形状の違いが発生する。また研磨角度を３０°未満とすると、研磨加工が困難となり歩留まりが５０％以下となった。また加工できたものについても強度が不足するため、折れやすく実際の溶接作業には適さない。さらにスリット加工を行うことで、さらに強度的に不足する。このことより、タングステン電極１の先端の円錐状先端角度は３０°以上かつ１００°以下が良い。【００２４】
図６のアークの写真を比較すると、母材側のアークの広がりは図６（ａ）の円錐状に研磨した電極と図６（ｂ）又は図６（ｃ）のスリット入り電極１では同程度であるが、タングステン電極側のアークの幅が図６（ａ）の円錐状に研磨した電極に比較して、図６（ｂ）と図６（ｃ）に示すスリット入り電極１では広くなり、電流密度と圧力が図６（ａ）に示す円錐状に研磨した電極に比較して低くなる。また図６（ｂ）と図６（ｃ）に示すスリット入り電極１では電極近傍と母材側の圧力差が図６（ａ）に示す円錐状に研磨した電極に比較して小さくなるためプラズマ気流の速度も遅くなり、気流により発生するアーク圧力も円錐状に研磨した電極１に比較して低くなる。【００２５】
切頭電極と中空電極を用いて上記したスリット入り電極１と同様にビード置き試験を行った結果を表２に示す。試験条件は上記条件を用いた。
【表２】
2011099637.tif 000004
切頭電極と中空電極はビード幅が１０ｍｍ前後でスリット入り電極１と同等であるが、溶け込み深さが浅く、ビード深さ／幅比が０．１１〜０．１５でスリット入り電極１の０．１７〜０．２０より浅くなることが分かった。厚板溶接の多層盛溶接ではビードの重ね部や母材を融合不良等の欠陥が発生しないように充分に溶かす必要があり、切頭電極、中空電極より、スリット入り電極１を用いる本実施例の溶接法のスリット入り電極１の方がビードの溶け込みを深くすることができるので適する。
【実施例２】
【００２６】
本発明の第２の実施例のスリット入りタングステン電極１の形状を図２に示し、図２（ａ）は正面図、図２（ｂ）は側面図、図２（ｃ）は底面図である。【００２７】
電極１の先端に複数のスリット２を入れて先端の数を３以上にしても良い（図２には十文字体タイプのスリットを示す。）。
前記スリットが一文字の場合でも十分に方向性の無い溶接が行えるが、特にタングステン電極の直径が５．０ｍｍを越えて大きくなった場合に、十文字の場合に一文字の場合よりもいっそう方向性がない溶接が行える。【００２８】
なお、上記実施例１及び実施例２におけるタングステン電極１の先端部の円錐状を図示していない多角錐状に変更しても、前記した一文字体タイプ又は十文字タイプのスリットを有する電極１と同様の結果が得られた。
【産業上の利用可能性】
【００２９】
本発明の電極１を用いることにより、２００Ａ以上で３００Ａ等の大電流でも不整ビードを発生させずに溶接可能であり、ホットワイヤＴＩＧ溶接と組み合わせて効率を溶着量で約２倍（２０ｇ／分から４０ｇ／分）に向上できるので、溶接施工のＴＩＧアーク溶接化を推進することができる。
【符号の説明】
【００３０】
１  タングステン電極（円柱状）
２  スリット
３  母材
４  アーク
５  溶融池
６  溶接電源
７  プラズマ気流
【図１】
2011099637.tif 000005
【図２】
2011099637.tif 000006
【図３】
2011099637.tif 000007
【図４】
2011099637.tif 000008
【図５】
2011099637.tif 000009
【図８】
2011099637.tif 000010
【図９】
2011099637.tif 000011
【図１０】
2011099637.tif 000012
【図６】
2011099637.tif 000013
【図７】
2011099637.tif 000014
【国際調査報告】
2011099637.tif 000015
2011099637.tif 000016
2011099637.tif 000017
2011099637.tif 000018